Способ формирования теплообменной поверхности с комбинированным пористым покрытием и теплообменная поверхность, полученная таким способом

2
2
1.     Способ формирования теплообменной поверхности с комбинированным пористым покрытием, при котором токопроводящую поверхность помещают в гальваническую ванну с водным кислотным электролитом, прикладывают переменное электрическое напряжение в импульсном анодно-катодном  режиме, пропускают постоянный ток с применением электролитов на повышенных температурных режимах и повышенных кислотных концентрациях раствора с образованием на поверхности оксидного покрытия, отличающийся тем, что температуру электролита поддерживают соответствующей температуре его кипения с недогревом на 5-30°С, а плотность тока поддерживают в диапазоне от 1 А/дм до 100 А/дм .
2.     Способ по п.1, отличающийся тем, что  для получения покрытия используют многокомпонентные силикатно-щелочные электролиты, содержащие наряду с метасиликатом натрия NaOH или КОН в концентрации от 2 до 10 г/л.
3.     Теплообменная поверхность с комбинированным пористым покрытием, полученная способом по п.1, состоящая из непроницаемой подложки и капиллярно-пористого покрытия с неравномерной пористостью, при этом керамическое капиллярно-пористое покрытие с микро- и нанорельефной открытой пористостью 10-50% от объема покрытия, толщиной от 1 до 50 мкм и расстоянием между порами от 10 нанометров до 40 мкм,  имеет сквозные по толщине пароотводящие каналы диаметрами в 3-5 раз меньше средней глубины пор покрытия.
4.     Теплообменная поверхность по п.3, отличающаяся тем, что поры имеют как нормальное, так и тангенциальное расположение по отношению к теплопередающей поверхности.
5.     Теплообменная поверхность по п.3, отличающаяся тем, что теплопередающая поверхность имеет композитную структуру из нанесенной на основной металл подложки из алюминия или алюминиевого сплава толщиной 10-150 мкм, на которую нанесено капиллярно-пористое покрытие.